(57)【特許請求の範囲】
【請求項１】
炭化珪素単結晶の成長工程であって、
ｃ軸方向に貫通する転位を、基底面（０００１）に沿った第１方向の欠陥に変換させ、第１方向に交差し、かつ基底面（０００１）に沿った第２方向に欠陥の伝播方向を制御し、
前記第２方向を平行した複数の方向に制御し、
前記基底面（０００１）より８０°以下の傾斜角の傾斜面を備え、傾斜角を保ちつつ連続する鋸歯状のストライプの凹凸断面を有し、前記凹凸断面のストライプの方向が、隣接するストライプに対して交互に右回り２°以上、左回り２°以上の角度を有する連続的パターンを有する炭化珪素単結晶ウエハを用い、前記炭化珪素単結晶ウエハ上に新たな炭化珪素単結晶層を結晶成長させる
ことを特徴とする炭化珪素単結晶の製造方法。
【請求項２】
請求項１に記載の炭化珪素単結晶の製造方法において、
結晶成長主面が、前記基底面（０００１）より１０°以下の傾斜角を有している
ことを特徴とする炭化珪素単結晶の製造方法。
【請求項３】
炭化珪素単結晶の成長工程であって、
ｃ軸方向に貫通する転位を、基底面（０００１）に沿った第１方向の欠陥に変換させ、第１方向に交差し、かつ基底面（０００１）に沿った第２方向に欠陥の伝播方向を制御し、
前記第２方向を平行した同一方向に制御し、
前記基底面（０００１）より１０°から８０°の傾斜角の傾斜面を備え、傾斜角を保ちつつ連続する鋸歯状のストライプ状の凹凸断面を有し、前記凹凸断面のストライプが、隣接するストライプに平行となっており、かつ、凹凸断面の高低差を保ちつつストライプの方向に対して凹凸断面の傾斜角が漸次大きくなり、かつ、ストライプの凹部の広がり角度が２°以上であるパターンを有する炭化珪素単結晶ウエハを用い、前記炭化珪素単結晶ウエハ上に新たな炭化珪素単結晶層を結晶成長させる
ことを特徴とする炭化珪素単結晶の製造方法。
【請求項４】
請求項３に記載の炭化珪素単結晶の製造方法において、
結晶成長主面が、前記基底面（０００１）より１０°以下の傾斜角を有し、
前記凹凸断面の傾斜角が大きくなるパターンの方向と炭化珪素単結晶層の結晶成長方向であるステップフロー成長方向のなす角が１０°以下である
ことを特徴とする炭化珪素単結晶の製造方法。
【請求項５】
炭化珪素単結晶の成長工程であって、
ｃ軸方向に貫通する転位を、基底面（０００１）に沿った第１方向の欠陥に変換させ、第１方向に交差し、かつ基底面（０００１）に沿った第２方向に欠陥の伝播方向を制御し、
前記第２方向を中心から放射状に延びる方向に制御し、
前記基底面（０００１）より８０°以下の傾斜角の傾斜面を備え、傾斜角を保ちつつ連続する鋸歯状のストライプの凹凸断面を有し、前記凹凸断面のストライプが、炭化珪素単結晶ウエハの一点、もしくは、炭化珪素単結晶ウエハ上で多数に分離された各結晶成長領域内の一点より放射状となっているパターンを有する炭化珪素単結晶ウエハを用い、前記炭化珪素単結晶ウエハ上に新たな炭化珪素単結晶層を結晶成長させる
ことを特徴とする炭化珪素単結晶の製造方法。
【請求項６】
請求項５に記載の炭化珪素単結晶の製造方法において、
結晶成長主面が、前記基底面（０００１）より１０°以下の傾斜角を有している
ことを特徴とする炭化珪素単結晶の製造方法。
【請求項７】
請求項１、請求項３、請求項５のいずれか一項に記載の炭化珪素単結晶の製造方法において、
前記凹凸断面の高低差が１μｍ以上である
ことを特徴とする炭化珪素単結晶の製造方法。
【請求項８】
請求項１から請求項７のいずれか一項に記載の炭化珪素単結晶の製造方法において、
前記炭化珪素単結晶ウエハが六方晶である
ことを特徴とする炭化珪素単結晶の製造方法。
【請求項９】
請求項１から請求項８のいずれか一項に記載の炭化珪素単結晶の製造方法において、
前記炭化珪素単結晶ウエハの結晶成長主面の基底面（０００１）からのオフアクシス方向が<１１−２０>方向である
ことを特徴とする炭化珪素単結晶の製造方法。
【請求項１０】
請求項１から請求項８のいずれか一項に記載の炭化珪素単結晶の製造方法において、
前記炭化珪素単結晶ウエハの結晶成長主面の基底面（０００１）からのオフアクシス方向が<１−１００>方向である
ことを特徴とする炭化珪素単結晶の製造方法。
【請求項１１】
請求項１から請求項１０のいずれか一項に記載の炭化珪素単結晶の製造方法において、
前記炭化珪素単結晶層を結晶成長する工程が、気相成長法もしくは昇華法である
ことを特徴とする炭化珪素単結晶の製造方法。
【請求項１２】
請求項１、請求項３、請求項５のいずれか一項に記載の炭化珪素単結晶の製造方法において、
前記炭化珪素単結晶層を結晶成長する工程であって、前記ストライプを形成する工程中もしくは工程後に、ストライプの形成における傾斜および表面のダメージを除去する工程を有する
ことを特徴とする炭化珪素単結晶の製造方法。
【請求項１３】
請求項１から請求項１２のいずれか一項に記載の炭化珪素単結晶の製造方法において、
前記炭化珪素単結晶層を結晶成長する工程であって、新たな炭化珪素単結晶層が結晶成長される領域を矩形状に多数に分離するために、前記炭化珪素単結晶ウエハの表面に、ほぼ直角に交差する溝が形成されている
ことを特徴とする炭化珪素単結晶の製造方法。
【請求項１４】
請求項１３に記載の炭化珪素単結晶の製造方法において、
前記溝は、
<１１−２０>方向に対して±１０°以下の方向と、それに交差する<１−１００>方向に対して±１０°以下の方向とに形成され、深さが５μｍ以上である
ことを特徴とする炭化珪素単結晶の製造方法。
【請求項１５】
請求項１、請求項３、請求項５のいずれか一項に記載の炭化珪素単結晶の製造方法において、
前記炭化珪素単結晶ウエハ上に新たに炭化珪素単結晶層を結晶成長する工程であって、
炭化珪素単結晶ウエハ中に含まれる貫通らせん転位を、一回の結晶成長工程あたり５％以上の割合で、基底面内欠陥に転換させる
ことを特徴とする炭化珪素単結晶の製造方法。
【請求項１６】
請求項１５に記載の炭化珪素単結晶の製造方法において、
前記基底面内欠陥を炭化珪素単結晶ウエハの外部、もしくは矩形状に多数に分離された炭化珪素単結晶層の結晶成長領域の外部に排出する
ことを特徴とする炭化珪素単結晶の製造方法。
【請求項１７】
請求項１、請求項３、請求項５のいずれか一項に記載の炭化珪素単結晶の製造方法において、
前記炭化珪素単結晶層に対してストライプを形成して炭化珪素単結晶層を形成する工程を２回以上繰り返す
ことを特徴とする炭化珪素単結晶の製造方法。
【請求項１８】
請求項５もしくは請求項６に記載の炭化珪素単結晶の製造方法において、
放射状のストライプが形成された中心部に残された１個以上１０個以下の貫通らせん転位によって、継続的にらせんステップの供給を行い、安定的な結晶成長を継続する
ことを特徴とする炭化珪素単結晶の製造方法。
【発明の詳細な説明】
【技術分野】
【０００１】
本発明は、炭化珪素単結晶を製造する炭化珪素単結晶の製造方法ならびに炭化珪素単結晶ウエハに関する。
【０００２】
また、本発明は、炭化珪素単結晶ウエハを用いて炭化珪素半導体素子を製造する炭化珪素半導体素子の製造方法ならびに炭化珪素半導体素子に適用できる。
【背景技術】
【０００３】
炭化珪素（SiC）は、Siと比べてバンドギャップが約３倍、飽和ドリフト速度が約２倍、絶縁破壊電界強度が約１０倍と優れた物性値を有し、大きな熱伝導率を有する半導体であることから、現在用いられているSi単結晶半導体の性能を大きく凌駕する次世代の高電圧・低損失半導体素子を実現する材料として期待されている。
【０００４】
現在、市販化されている炭化珪素単結晶を製造する方法にはいくつかの方法があるが、主として昇華法を用いられる場合が多い。
【０００５】
昇華法では通常、坩堝内に原料の炭化珪素粉末を入れると共に、坩堝の内側上面に炭化珪素粉末と対面する形で炭化珪素種結晶を設置する。このとき、坩堝を２２００℃〜２４００℃程度まで加熱することで、炭化珪素粉末を昇華させる。昇華した炭化珪素粉末は、対面する炭化珪素種結晶上で再結晶化され、種結晶上に新たな炭化珪素単結晶が成長される。
【０００６】
炭化珪素単結晶を製造する方法としては、ほかに、原料としてSiH4等のSiを含んだガスと、C3H8またはC2H2等のCを含んだガスとを用いて、昇華法と同様に種結晶上に新たな炭化珪素単結晶を得るいわゆるHTCVD法と呼ばれる製造方法も報告されている。
【０００７】
上記のような方法によって、炭化珪素単結晶が円柱形のバルク状の単結晶として得られた後に、これを通常３００μ〜４００μ程度の厚さにスライスすることにより、炭化珪素単結晶基板が製造される。この炭化珪素単結晶基板を用いて半導体素子を製造する場合には、その半導体素子の耐電圧等の要求仕様に基づいた所要の膜厚及びキャリヤ濃度を有する単結晶層を、基板表面からエピタキシャル成長させることにより製造する場合が多い。
【０００８】
炭化珪素単結晶基板は、以上のような方法で製造されているが、通常の圧力では液相を持たず、また、昇華温度が極めて高いこと等から、転位や積層欠陥等の結晶欠陥を含まないような高品質の結晶成長を行うことが困難である。このため、炭化珪素単結晶については、Si単結晶成長で商用化されているような、転位を有さずかつ大きな口径を有する単結晶の製造技術が実現されていない。
【０００９】
現在市販されている炭化珪素単結晶基板には、１０２ｃｍ−２〜１０３ｃｍ−２程度のｃ軸方向に伝播する貫通らせん転位、１０２ｃｍ−２〜１０４ｃｍ−２程度のｃ軸方向に伝播する貫通刃状転位、１０２ｃｍ−２〜１０４ｃｍ−２程度のｃ軸と垂直方向に伝播する転位（基底面転位）が存在している。これらの転位密度は、その基板の品質によって大きく異なる。
【００１０】
また、炭化珪素単結晶基板に内在しているこれらの転位は、基板上にエピタキシャル膜を成長させる際に、このエピタキシャル膜中に伝播する。このとき、一部の転位は、エピタキシャル膜中に伝播する際にその伸張方向（伝播方向）を変える場合もあることが知られている。一方、基板上にエピタキシャル膜を成長させる際に、新たな転位ループや積層欠陥（８H型、３C型等）が生成することも知られている。
【００１１】
したがって、エピタキシャル膜中には、基板より伝播した転位や積層欠陥に加えて、エピタキシャル成長時に導入された転位や積層欠陥が含まれていることになる。これらの転位や積層欠陥は、そのエピタキシャル膜を用いて形成した半導体素子の耐電圧や信頼性を低下させる。
【００１２】
最近では、基板中の転位密度やエピタキシャル成長時の転位発生密度を低減させる技術開発が進められている。炭化珪素単結晶成長において、これまでに貫通らせん転位を低減するための手法が複数報告されている（特許文献１から特許文献５、非特許文献１から非特許文献４）。
【００１３】
特許文献１においては、基底面（０００１)と直交するプリズム面を結晶成長面とし、結晶成長方向と貫通らせん転位の伝播方向をほぼ直角にすることで、炭化珪素結晶成長領域の貫通らせん転位密度を低減する方法が示されている。
【００１４】
特許文献２においては、基底面（０００１）と直交する（１１−２０）面と（１−１００）面を結晶成長面とした炭化珪素結晶成長工程を交互に繰り返し、単結晶中の貫通らせん転位の密度を低減させ、得られた単結晶を切り出して基底面（０００１）を結晶成長面とした結晶成長を行い、貫通らせん転位密度の小さい炭化珪素単結晶を得る手法が示されている。
【００１５】
非特許文献１においては、結晶成長面を基底面（０００１）より５４．７４°傾いた（０３−３８）面を結晶成長面とした炭化珪素結晶成長を行うことで、貫通らせん転位の低減が可能なことが示されている。また、非特許文献１においては、（０３−３８）面を結晶成長面とした４H-SiC（０３−３８）基板上への気相エピタキシャル成長において、基板中に含まれる貫通らせん転位が、エピタキシャル成長時に基底面内の欠陥に転換され、貫通らせん転位密度が低減されることが報告されている。
【００１６】
非特許文献２においては、炭化珪素単結晶基板を種結晶とし、基底面（０００１）を結晶成長面とする４H-SiC昇華法結晶成長において、結晶成長方向がｃ軸より傾斜した領域において、貫通らせん転位が基底面内の欠陥に転換し、結果としてその領域における貫通らせん転位密度が低減されることが報告されている。
【００１７】
これらの報告は、炭化珪素結晶成長において、結晶成長面を基底面（０００１）より大きく傾斜された（例えば、５０°以上）場合には、基板内あるいは種結晶内の貫通らせん転位の低減が可能なことを示している。
【００１８】
これに対して、非特許文献３、非特許文献４においては、基底面（０００１）より０〜８°の傾斜角を有する結晶成長面に対する炭化珪素エピタキシャル成長においては、基板内の貫通らせん転位がエピタキシャル膜中にそのまま伝播することが報告されている。
【００１９】
一方、基板あるいは種結晶中に存在する基底面（０００１）内の拡張欠陥が表面に現れる密度は、幾何学的に、基底面（０００１）よりの傾斜角度が小さくなるにつれて小さくなる。このため、基板あるいは種結晶中に存在する基底面（０００１）内の拡張欠陥の密度を低減するためには、結晶成長面をなるべく小さくすることが有利である。
【００２０】
上記のことから、基板あるいは種結晶中に存在する貫通らせん転位を低減するためには基底面（０００１）よりの傾斜角度が大きな結晶成長面に対して炭化珪素結晶成長を行うことが必要であるのに対して、基板あるいは種結晶中に存在する基底面内拡張欠陥を低減するためには基底面（０００１）よりの傾斜角度が小さな結晶成長面に対して炭化珪素結晶成長を行うことが必要であり、その両立を実現することが課題となっていった。
【００２１】
一方、基板上への炭化珪素気相エピタキシャル成長において、基板に対してあらかじめ凹凸形状を付加することで、結晶欠陥の低減を図ることも報告されている。特許文献３においては、炭化珪素単結晶基板の表面に対して、オフアクシス方向（基底面（０００１）よりの傾斜方向）と直角もしくは非平行に方向付けられた側壁を有するストライプ状の凹凸形状を設けることによって、基板内の基底面転位を他種の欠陥に転換する割合を増大できることが報告されている。
【００２２】
特許文献４においては、炭化珪素単結晶基板の表面に対して、基底面（０００１）よりの傾斜方向と平行方向のストライプ状の凹凸形状を有する基板表面への結晶成長と、直角に方向付けられたストライプ状の凹凸を有する基板表面への結晶成長を交互に行うことで、基板内の結晶欠陥密度を低減することが示されている。
【００２３】
更に、特許文献５においては、基底面（０００１）から傾斜角を有する基板表面上へのエピタキシャル成長を行い、その後に基底面（０００１）からの傾斜方向にほぼ平行のストライプ状の凹凸形状を設け、第二のエピタキシャル成長を行うことで、基板内の欠陥密度を低減することが報告されている。
【００２４】
しかしながら、特許文献３から特許文献５の方法においては、基板に設けられたストライプ状の凹凸形状の側壁に対し垂直な方向の成長により、ある種の結晶欠陥が他種の結晶欠陥に転換できる、もしくは、ある種の結晶欠陥の密度が小さい領域を確保することができるものの、結晶全体での結晶欠陥の伝播方向の制御に至らず、欠陥密度を低減する効果は低い。このため、結晶欠陥の転換を利用しつつ、その結晶欠陥を結晶の外部に排出するための技術が望まれていた。
【先行技術文献】
【特許文献】
【００２５】
【特許文献１】特開平５−２６２５９９号公報
【特許文献２】特開２００６−１８３６号公報
【特許文献３】特表２００７−５２９９００号公報
【特許文献４】特開２００５−３５０２７８号公報
【特許文献５】特開２００８−９４７００号公報
【非特許文献】
【００２６】
【非特許文献１】マテリアルサイエンスフォーラム（Materials Science Forum）  Ｖｏｌｓ． ４３３−４３６  ２００３年  １９７頁〜２００頁
【非特許文献２】マテリアルサイエンスフォーラム（Materials Science Forum）  Ｖｏｌｓ． ４５７−４６０  ２００４年  ９９頁〜１０２頁
【非特許文献３】ジャーナルオブクリスタルグロース（Journal of Crystal Growth）Ｖｏｌｓ． ２６０  ２００４年  ２０９頁〜２１６頁
【非特許文献４】ジャーナルオブクリスタルグロース（Journal of Crystal Growth）Ｖｏｌｓ． ２６９  ２００４年  ３６７頁〜３７６頁
【発明の概要】
【発明が解決しようとする課題】
【００２７】
本発明は上記状況に鑑みてなされたもので、炭化珪素単結晶基板上もしくはエピタキシャル膜付炭化珪素単結晶基板からなる炭化珪素単結晶ウエハ上に新たに炭化珪素単結晶層を形成するに際し、炭化珪素単結晶ウエハ中に含まれる貫通らせん転位を基底面内欠陥に構造転換させ、該基底面内欠陥を結晶の外部に排出することができる炭化珪素単結晶の製造方法を提供することを目的とする。
【００２８】
また、基底面内欠陥を結晶の外部に排出することができる炭化珪素単結晶の製造方法で製造された炭化珪素単結晶ウエハ、及び炭化珪素単結晶ウエハを用いた炭化珪素半導体素子の製造方法、及び炭化珪素半導体素子の製造方法で製造された炭化珪素半導体素子を提供することができる。
【課題を解決するための手段】
【００２９】
上記目的を達成するための請求項１に係る本発明の炭化珪素単結晶の製造方法は、炭化珪素単結晶の成長工程であって、ｃ軸方向に貫通する転位を、基底面（０００１）に沿った第１方向の欠陥に変換させ、第１方向に交差し、かつ基底面（０００１）に沿った第２方向に欠陥の伝播方向を制御し、前記第２方向を平行した複数の方向に制御し、前記基底面（０００１）より８０°以下の傾斜角の傾斜面を備え、傾斜角を保ちつつ連続する鋸歯状のストライプの凹凸断面を有し、前記凹凸断面のストライプの方向が、隣接するストライプに対して交互に右回り２°以上、左回り２°以上の角度を有する連続的パターンを有する炭化珪素単結晶ウエハを用い、前記炭化珪素単結晶ウエハ上に新たな炭化珪素単結晶層を結晶成長させることを特徴とする。
【００３０】
請求項１に係る本発明では、炭化珪素単結晶基板上もしくはエピタキシャル膜付炭化珪素単結晶基板からなる炭化珪素単結晶ウエハ上に新たに炭化珪素単結晶層を形成するに際し、炭化珪素単結晶ウエハ中に含まれる貫通らせん転位を基底面内欠陥に構造転換させ、該基底面内欠陥を結晶の外部に排出することができる。
また、貫通らせん転位を平行した複数の方向の基底面内欠陥に構造転換させて結晶の外部に排出することができる。
また、連続するストライプの間で、貫通らせん転位を平行した複数の方向の基底面内欠陥に構造転換させて結晶の外部に排出することができる。
【００３５】
また、請求項２に係る本発明の炭化珪素単結晶の製造方法は、請求項１に記載の炭化珪素単結晶の製造方法において、結晶成長主面が、前記基底面（０００１）より１０°以下の傾斜角を有していることを特徴とする。
【００３８】
また、請求項３に係る本発明の炭化珪素単結晶の製造方法は、炭化珪素単結晶の成長工程であって、ｃ軸方向に貫通する転位を、基底面（０００１）に沿った第１方向の欠陥に変換させ、第１方向に交差し、かつ基底面（０００１）に沿った第２方向に欠陥の伝播方向を制御し、前記第２方向を平行した複数の方向に制御し、前記第２方向を平行した同一方向に制御し、前記基底面（０００１）より１０°から８０°の傾斜角の傾斜面を備え、傾斜角を保ちつつ連続する鋸歯状のストライプ状の凹凸断面を有し、前記凹凸断面のストライプが、隣接するストライプに平行となっており、かつ、凹凸断面の高低差を保ちつつストライプの方向に対して凹凸断面の傾斜角が漸次大きくなり、かつ、ストライプの凹部の広がり角度が２°以上であるパターンを有する炭化珪素単結晶ウエハを用い、前記炭化珪素単結晶ウエハ上に新たな炭化珪素単結晶層を結晶成長させることを特徴とする。
【００３９】
請求項３に係る本発明では、炭化珪素単結晶基板上もしくはエピタキシャル膜付炭化珪素単結晶基板からなる炭化珪素単結晶ウエハ上に新たに炭化珪素単結晶層を形成するに際し、炭化珪素単結晶ウエハ中に含まれる貫通らせん転位を基底面内欠陥に構造転換させ、該基底面内欠陥を結晶の外部に排出することができる。
また、貫通らせん転位を平行した同一方向の基底面内欠陥に構造転換させて結晶の外部に排出することができる。
また、連続するストライプの間で、貫通らせん転位を平行した同一方向の基底面内欠陥に構造転換させて結晶の外部に排出することができる。
【００４０】
また、請求項４に係る本発明の炭化珪素単結晶の製造方法は、請求項３に記載の炭化珪素単結晶の製造方法において、結晶成長主面が、前記基底面（０００１）より１０°以下の傾斜角を有し、前記凹凸断面の傾斜角が大きくなるパターンの方向と炭化珪素単結晶層の結晶成長方向であるステップフロー成長方向のなす角が１０°以下であることを特徴とする。
【００４３】
また、請求項５に係る本発明の炭化珪素単結晶の製造方法は、炭化珪素単結晶の成長工程であって、ｃ軸方向に貫通する転位を、基底面（０００１）に沿った第１方向の欠陥に変換させ、第１方向に交差し、かつ基底面（０００１）に沿った第２方向に欠陥の伝播方向を制御し、前記第２方向を中心から放射状に延びる方向に制御し、前記基底面（０００１）より８０°以下の傾斜角の傾斜面を備え、傾斜角を保ちつつ連続する鋸歯状のストライプの凹凸断面を有し、前記凹凸断面のストライプが、炭化珪素単結晶ウエハの一点、もしくは、炭化珪素単結晶ウエハ上で多数に分離された各結晶成長領域内の一点より放射状となっているパターンを有する炭化珪素単結晶ウエハを用い、前記炭化珪素単結晶ウエハ上に新たな炭化珪素単結晶層を結晶成長させることを特徴とする。
【００４４】
請求項５に係る本発明では、炭化珪素単結晶基板上もしくはエピタキシャル膜付炭化珪素単結晶基板からなる炭化珪素単結晶ウエハ上に新たに炭化珪素単結晶層を形成するに際し、炭化珪素単結晶ウエハ中に含まれる貫通らせん転位を基底面内欠陥に構造転換させ、該基底面内欠陥を結晶の外部に排出することができる。
また、貫通らせん転位を放射状に延びる方向の基底面内欠陥に構造転換させて結晶の外部に排出することができる。
また、放射状のパターンを有するストライプの間で、貫通らせん転位を放射状に延びる方向の基底面内欠陥に構造転換させて結晶の外部に排出することができる。
【００４５】
また、請求項６に係る本発明の炭化珪素単結晶の製造方法は、請求項５に記載の炭化珪素単結晶の製造方法において、結晶成長主面が、前記基底面（０００１）より１０°以下の傾斜角を有していることを特徴とする。
【００４６】
また、請求項７に係る本発明の炭化珪素単結晶の製造方法は、請求項１、請求項３、請求項５のいずれか一項に記載の炭化珪素単結晶の製造方法において、前記凹凸断面の高低差が１μｍ以上であることを特徴とする。また、請求項８に係る本発明の炭化珪素単結晶の製造方法は、請求項１から請求項７のいずれか一項に記載の炭化珪素単結晶の製造方法において、前記炭化珪素単結晶ウエハが六方晶であることを特徴とする。
【００４７】
また、請求項９に係る本発明の炭化珪素単結晶の製造方法は、請求項１から請求項８のいずれか一項に記載の炭化珪素単結晶の製造方法において、前記炭化珪素単結晶ウエハの結晶成長主面の基底面（０００１）からのオフアクシス方向が<１１−２０>方向であることを特徴とする。また、請求項１０に係る本発明の炭化珪素単結晶の製造方法は、請求項１から請求項８のいずれか一項に記載の炭化珪素単結晶の製造方法において、前記炭化珪素単結晶ウエハの結晶成長主面の基底面（０００１）からのオフアクシス方向が<１−１００>方向であることを特徴とする。
【００４８】
また、請求項１１に係る本発明の炭化珪素単結晶の製造方法は、請求項１から請求項１０のいずれか一項に記載の炭化珪素単結晶の製造方法において、前記炭化珪素単結晶層を結晶成長する工程が、気相成長法もしくは昇華法であることを特徴とする。また、請求項１２に係る本発明の炭化珪素単結晶の製造方法は、請求項１、請求項３、請求項５のいずれか一項に記載の炭化珪素単結晶の製造方法において、前記炭化珪素単結晶層を結晶成長する工程であって、前記ストライプを形成する工程中もしくは工程後に、ストライプの形成における傾斜および表面のダメージを除去する工程を有することを特徴とする。
【００４９】
また、請求項１３に係る本発明の炭化珪素単結晶の製造方法は、請求項１から請求項１２のいずれか一項に記載の炭化珪素単結晶の製造方法において、前記炭化珪素単結晶層を結晶成長する工程であって、新たな炭化珪素単結晶層が結晶成長される領域を矩形状に多数に分離するために、前記炭化珪素単結晶ウエハの表面に、ほぼ直角に交差する溝が形成されていることを特徴とする。
【００５０】
また、請求項１４に係る本発明の炭化珪素単結晶の製造方法は、請求項１３に記載の炭化珪素単結晶の製造方法において、前記溝は、<１１−２０>方向に対して±１０°以下の方向と、それに交差する<１−１００>方向に対して±１０°以下の方向とに形成され、深さが５μｍ以上であることを特徴とする。
【００５１】
また、請求項１５に係る本発明の炭化珪素単結晶の製造方法は、請求項１、請求項３、請求項５のいずれか一項に記載の炭化珪素単結晶の製造方法において、前記炭化珪素単結晶ウエハ上に新たに炭化珪素単結晶層を結晶成長する工程であって、炭化珪素単結晶ウエハ中に含まれる貫通らせん転位を、一回の結晶成長工程あたり５％以上の割合で、基底面内欠陥に転換させることを特徴とする。また、請求項１６に係る本発明の炭化珪素単結晶の製造方法は、請求項１５に記載の炭化珪素単結晶の製造方法において、前記基底面内欠陥を炭化珪素単結晶ウエハの外部、もしくは矩形状に多数に分離された炭化珪素単結晶層の結晶成長領域の外部に排出することを特徴とする。
【００５２】
また、請求項１７に係る本発明の炭化珪素単結晶の製造方法は、請求項１、請求項３、請求項５のいずれか一項に記載の炭化珪素単結晶の製造方法において、前記炭化珪素単結晶層に対してストライプを形成して炭化珪素単結晶層を形成する工程を２回以上繰り返すことを特徴とする。また、請求項１８に係る本発明の炭化珪素単結晶の製造方法は、請求項５もしくは請求項６に記載の炭化珪素単結晶の製造方法において、放射状のストライプが形成された中心部に残された１個以上１０個以下の貫通らせん転位によって、継続的にらせんステップの供給を行い、安定的な結晶成長を継続することを特徴とする。
【００５３】
そして、炭化珪素単結晶ウエハは、請求項１から請求項１８のいずれか一項に記載の炭化珪素単結晶の製造方法により作製された元の炭化珪素単結晶ウエハよりも貫通らせん転位密度の小さい炭化珪素単結晶層、ならびにこの炭化珪素単結晶層をスライスすることにより得られたことを特徴とする。
【００５４】
これにより、基底面内欠陥を結晶の外部に排出することができる炭化珪素単結晶の製造方法で製造された炭化珪素単結晶ウエハとなる。
【００５５】
また、炭化珪素半導体素子の製造方法は、上述した炭化珪素単結晶ウエハを用いて製造されることを特徴とする。
【００５６】
これにより、基底面内欠陥を結晶の外部に排出することができる炭化珪素単結晶の製造方法で製造された炭化珪素単結晶ウエハを用いた炭化珪素半導体素子を得ることができる。
【００５７】
また、半導体素子は、上述した炭化珪素半導体素子の製造方法により得られたことを特徴とする。
【００５８】
これにより、基底面内欠陥が結晶の外部に排出された炭化珪素単結晶ウエハを用いた炭化珪素半導体素子とすることができる。
【発明の効果】
【００５９】
本発明の炭化珪素単結晶の製造方法では、炭化珪素単結晶ウエハに新たな炭化珪素単結晶層を形成する工程において、単結晶基板中に含まれる貫通らせん転位を基底面内欠陥に構造転換し、該基底面内欠陥を結晶の外部に排出させ、元の炭化珪素単結晶基板よりも貫通らせん転位密度の小さい炭化珪素単結晶層を得ることが可能になる。
【００６０】
また、上述した炭化珪素単結晶ウエハは、貫通らせん転位密度の小さい炭化珪素単結晶ウエハを得ることが可能になる。また、上述した炭化珪素半導体素子の製造方法、及び炭化珪素半導体素子の製造方法で製造された炭化珪素半導体素子は、貫通らせん転位密度の小さい炭化珪素単結晶層を備えた半導体素子を得ることが可能になる。
【図面の簡単な説明】
【００６１】
【図１】本発明の第１の実施形態における炭化珪素単結晶ウエハの概略図である。
【図２】本発明の第１の実施形態のストライプの図である。
【図３】本発明の第２の実施形態における炭化珪素単結晶ウエハの概略図である。
【図４】本発明の第２の実施形態のストライプの図である。
【図５】本発明の第３の実施形態における炭化珪素単結晶ウエハの概略図である。
【図６】第１の実施形態から第３の実施形態のストライプを備えた炭化珪素単結晶ウエハの概略図である。
【図７】図６の概略断面図である。
【発明を実施するための形態】
【００６２】
炭化珪素単結晶ウエハの貫通らせん転位低減方法
【００６３】
背景技術により、基底面（０００１）より０°〜８°の傾斜角（オフ角）を有する結晶成長面に対する炭化珪素気相エピタキシャル成長においては、基板内の貫通らせん転位がエピタキシャル膜中にそのまま伝播することが報告されている。これに対し、炭化珪素結晶成長において、基底面（０００１）より傾斜角の大きい（例えば、５０°以上）場合には、貫通らせん転位が基底面内欠陥に構造転換し、基板内あるいは種結晶内の貫通らせん転位の低減が可能なことが示されている。
【００６４】
本発明の炭化珪素単結晶ウエハの製造方法は、炭化珪素単結晶基板もしくはエピタキシャル膜付炭化珪素単結晶基板からなる炭化珪素単結晶ウエハ上に、図１〜図７に示すいくつかの実施形態（実施例）のストライプを形成し、新たな炭化珪素単結晶層を気相成長法もしくは昇華法により成長させることにより実現される。以下、図面を参照しながら本発明の実施形態について説明する。
【００６５】
第１の実施形態を説明する。
【００６６】
図１（ａ）に本発明の第１の実施形態におけるストライプを形成した炭化珪素単結晶ウエハの外観図、図１（ｂ）に本発明の第１の実施形態におけるストライプを形成した炭化珪素単結晶ウエハの平面図を示す。図２（ａ）に本発明の第１の実施形態のストライプの断面図、図２（ｂ）に本発明の第１の実施形態のストライプの平面図を示す。また、図２（ｃ）に前記ストライプ上に新たな炭化珪素単結晶層を成長させた場合の断面図、図２（ｂ）に前記ストライプ上に新たな炭化珪素単結晶層を成長させた場合の平面図を示す。
【００６７】
図１に示すように、炭化珪素単結晶ウエハ１上に、Ｗ字形状が連続したストライプ２が形成されている。即ち、基底面（０００１）より傾斜角の大きい傾斜の傾斜面２ａを保ちつつ連続する鋸歯ストライプ状の凹凸断面のストライプ２を有し、かつストライプ２の方向が隣のストライプ２に対して交互に右回り、左回りに数度の角度を有し連続している。
【００６８】
図２（ａ）及び図２（ｂ）に示すように、ストライプ２を有した炭化珪素単結晶ウエハ１上に新たな炭化珪素単結晶層を成長させた場合、ストライプ２の傾斜面２ａにおける結晶成長方向は、傾斜面２ａに対し垂直方向となる。基底面（０００１）より傾斜角の大きいストライプ２の傾斜面２ａを貫通する貫通らせん転位３は、図２（ｃ）に示すように、基底面内欠陥４へ構造転換され、隣り合うストライプ２の凸部２ｂに挟まれた方向へ伝播する。
【００６９】
さらに、上記の結晶成長により、図２（ｄ）に示すように、隣り合うストライプ２の凸部２ｂの交点側から炭化珪素単結晶成長面１Ａは狭まっていくため、構造転換した基底面内欠陥４は、隣り合うストライプ２の凹部２ｃの交点側から隣り合うストライプ２の凹部２ｃの広がる方向へ伝播し、結晶外部へ排出される。
【００７０】
ストライプ２の結晶成長主面は、基底面（０００１）より１０°以下の傾斜角を有し、かつその表面が基底面（０００１）より８０°以下、好ましくは６０°以下の傾斜角αの傾斜面２ａを保ちつつ連続する鋸歯ストライプ状の凹凸断面が望ましい。新たな炭化珪素単結晶層の成長工程において、炭化珪素単結晶層の品質が劣化しないために、結晶成長主面は基底面（０００１）より１０°以下（０°〜１０°）の傾斜角を有することが好ましい。また、その表面の傾斜面２ａの傾斜角αが８０°超えとなった場合、傾斜面２ａを貫通する貫通らせん転位３の密度が小さくなるため、基底面内欠陥４への構造転換の割合が低減する。
【００７１】
ストライプ２の方向は、隣のストライプ２に対して交互に右回り２°以上、左回り２°以上の角度βを有する連続的パターンが望ましい。隣のストライプ２に対するストライプ２の右回りもしくは左回りの角度βが２°未満である場合、ストライプ２は互いにほぼ平行であるため、隣り合うストライプ２の交点側からの結晶成長が起こりにくく、貫通らせん転位３より構造転換した基底面内欠陥４は、結晶外部へ排出されず、隣り合うストライプ２に挟まれた領域より、再び貫通らせん転位３に構造転換するため好ましくない。
【００７２】
ストライプ２の凹凸断面の高低差（凸部２ｂの高さｈ）は、1μｍ以上であることが望ましい。高低差（凸部２ｂの高さｈ）が1μｍ未満であると、傾斜面２ａを貫通する貫通らせん転位３の密度が少なくなり、基底面内欠陥４への構造転換の割合が低減される。また、隣り合うストライプ２の交点側からの結晶成長により、構造転換した基底面内欠陥４が、結晶外部へ排出される前に、ストライプ２の凸部２ｂに到達してしまい、再び貫通らせん転位３に構造転換するため好ましくない。
【００７３】
本発明に係る炭化珪素単結晶ウエハ１においては、炭化珪素単結晶基板と同一の結晶型のエピタキシャル膜付炭化珪素単結晶基板がストライプ形成対象に含まれている。また、本発明に係るストライプ形成対象となる炭化珪素単結晶ウエハ１は、半導体素子用の炭化珪素単結晶ウエハに限定されず、その他の用途に用いられる炭化珪素単結晶ウエハであってもよい。
【００７４】
炭化珪素単結晶ウエハ１上に、新たな炭化珪素単結晶層を成長させる工程において、炭化珪素単結晶層の品質が劣化しないために、基底面（０００１）よりの傾斜角（オフ角）は１０°以下（０°〜１０°）が望ましい。また、前記炭化珪素単結晶ウエハのオフアクシス方向としては、安定な結晶成長が得られることが知られている、<１１−２０>方向もしくは<１−１００>方向が望ましい。
【００７５】
ストライプ２の形成方法としては、半導体プロセス等で用いられるリソグラフィーが一般的である。炭化珪素単結晶ウエハ上にマスクを形成し、マスクをパターニング後、開口部である炭化珪素単結晶ウエハ表面に対し、エッチング（例えば、ＣＦ４もしくはＳＦ６等のエッチングガスを用いた反応性プラズマによるドライエッチング）を行う。マスクとしては、炭化珪素単結晶ウエハ表面を１μｍ以上エッチング可能な選択比を有するマスク、もしくはエッチング条件であれば良く、例えば、マスクとしてレジスト膜はあらゆる形状のパターニングができるため、任意のストライプの形成が可能である。
【００７６】
一方、ＳｉＯ２膜、アルミニウム膜、ニッケル膜等の一般に炭化珪素に対し、選択比が高い材料をマスクとして用い、ストライプの凹凸断面の高低差を１０μｍ以上にすることができる。この他、機械加工やレーザー加工、電気化学エッチング等が適用可能であると考えられるが、原理的に本発明に記載されている貫通らせん転位の構造転換と結晶外部への排出の効果を呈するものであれば、どのような方法でも本発明に適用可能である。
【００７７】
ストライプ２の凹凸断面の傾斜角（傾斜面２ａ）を形成する方法としては、いくつか方法がある。一般的な半導体用リソグラフィーでは、炭化珪素単結晶ウエハ上に形成したマスクのパターニングの際、マスクに傾斜角（テーパー角）を形成し、ドライエッチングによって開口部である炭化珪素単結晶ウエハ表面をエッチングし、マスクの形状を転写させる。
【００７８】
その他、炭化珪素単結晶に対しエッチング選択比の低いマスクを用いて、マスクを後退させ、開口部を拡大させることで、炭化珪素単結晶ウエハ上に傾斜角を有したストライプ２を形成する方法や、ドライエッチング工程においてストライプ２の傾斜面２ａに対し、エッチング保護膜を堆積させるエッチング条件によって、ストライプ２の傾斜角を制御する方法などがある。
【００７９】
ストライプ２の凹凸断面の任意の傾斜角（傾斜面２ａ）を形成するマスクとして、レジスト膜が望ましく、レーザー描画装置（３次元露光描画が可能な装置を含む）を用いてマスクの傾斜角を任意に制御することができる。ただし、同様な形状制御が可能であれば、どのような方法でも本発明に適用可能である。
【００８０】
ストライプ２の形成工程によって、ストライプ２の傾斜面２ａおよび表面に結晶欠陥や汚染等のダメージが誘起されることがあるが、エッチング工程中におけるアルゴンガスを用いたドライエッチングによる表面平坦化処理、エッチング工程後に１０００℃〜１４００℃程度の温度の酸素雰囲気中にて表面を酸化し、酸化膜をエッチングによって除去する処理、もしくは、新たな炭化珪素単結晶層を結晶させる工程において、１２００℃以上の高温水素エッチングや高温塩化水素エッチング等の単結晶成長前処理を行うことによって、ストライプの傾斜面および表面の結晶欠陥や汚染等のダメージを除去することができる。
【００８１】
ストライプ２を形成した後の新たな炭化珪素単結晶層の結晶成長は、ストライプ２を形成した炭化珪素単結晶ウエハ１と同じ結晶型の単結晶成長であれば良く、気相成長法もしくは昇華法も含まれる。
【００８２】
気相成長法では、一般的に原料としてＳｉＨ４等のＳｉを含んだガスと、Ｃ３Ｈ８またはＣ２Ｈ２等のＣを含んだガスとを用いて、炭化珪素単結晶ウエハ上に新たな炭化珪素単結晶層を得ることができる。
【００８３】
また、昇華法では通常、坩堝内に原料の炭化珪素粉末を入れると共に、坩堝の内側上面に炭化珪素粉末と対面する形で炭化珪素種結晶を設置する。このとき、坩堝を２２００℃以上まで加熱することで、炭化珪素粉末を昇華させる。昇華した炭化珪素粉末は、対面する炭化珪素種結晶上で再結晶化され、種結晶上に新たな炭化珪素単結晶が成長される。
【００８４】
第２の実施形態を説明する。
【００８５】
第２の実施形態は、第１の実施形態と共通する点があるため、第１の実施形態との相違点を中心に説明する。
【００８６】
図３（ａ）に本発明の第２の実施形態におけるストライプを形成した炭化珪素単結晶ウエハの外観図、図３（ｂ）に本発明の第２の実施形態におけるストライプを形成した炭化珪素単結晶ウエハの平面図を示す。図４（ａ）に本発明の第２の実施形態のストライプの断面図、図４（ｂ）に本発明の第２の実施形態のストライプの平面図を示す。また、図４（ｃ）に前記ストライプを有した炭化珪素単結晶ウエハ上に新たな炭化珪素単結晶層を成長させた場合の断面図、図４（ｂ）に前記ストライプを有した炭化珪素単結晶ウエハ上に新たな炭化珪素単結晶層を成長させた場合の平面図を示す。
【００８７】
図３に示すように、炭化珪素単結晶ウエハ６上に、隣り合う凹部７ｃがＶ字形状にされたストライプ７が形成されている。即ち、基底面（０００１）より傾斜角の大きい傾斜の傾斜面７ａを保ちつつ連続する鋸歯ストライプ状の凹凸断面のストライプ７を有し、かつストライプ７の方向が隣のストライプ７に対して平行となっている。ストライプ７は、凹凸断面の高低差を保ちつつストライプ７の方向に凹凸断面の傾斜面７ａの傾斜角が大きくなり、隣り合うストライプ７の凹部７ｃがＶ字形状となっている。
【００８８】
図４（ａ）及び図４（ｂ）に示すように、ストライプ７を有した炭化珪素単結晶ウエハ６上に新たな炭化珪素単結晶層を成長させた場合、ストライプ７の傾斜面７ａにおける結晶成長方向は、傾斜面７ａに対し垂直方向となる。基底面（０００１）より傾斜角の大きいストライプの傾斜面７ａを貫通する貫通らせん転位８は、図４（ｃ）に示すように、基底面内欠陥９へ構造転換され、隣り合うストライプ７に挟まれた方向へ伝播する。
【００８９】
さらに、上記の結晶成長により、図４（ｄ）に示すように、隣り合うストライプ７の凹部７ｃにおけるＶ字形状の交点側から炭化珪素単結晶成長面６Ａは狭まっていくため、構造転換した基底面内欠陥９は、隣り合うストライプ７の交点側から隣り合うストライプ７の広がる方向へ伝播し、結晶外部へ排出される。
【００９０】
第１の実施形態との相違点は、炭化珪素単結晶ウエハ６上に新たな炭化珪素単結晶層を成長させる工程において、第１の実施形態におけるストライプは、Ｗ字形状が連続するストライプであり、構造転換した基底面内欠陥の結晶外部へ排出される方向は２方向である。これに対し、第２の実施形態における隣り合うストライプ７の凹部７ｃの形状がＶ字形状であり、構造転換した基底面内欠陥９の結晶外部へ排出される方向は１方向となる。
【００９１】
ストライプ７の結晶成長主面は、基底面（０００１）より１０°以下の傾斜角を有し、かつその表面が基底面（０００１）より１０°から８０°の範囲、より好ましくは１０°から６０°で漸次変化する傾斜角αの傾斜面７ａを保ちつつ連続する凹凸断面形状が望ましい。新たな炭化珪素単結晶層の成長工程において、炭化珪素単結晶層の品質が劣化しないために、結晶成長主面は基底面（０００１）より１０°以下（０°〜１０°）の傾斜角を有することが好ましい。また、その表面の傾斜面７ａの傾斜角αが１０°未満の場合、貫通らせん転位８は基底面内欠陥９への構造転換されることなく伝播し、傾斜角αが８０°超となった場合、傾斜面７ａを貫通する貫通らせん転位８の密度が少なくなるため、基底面内欠陥９への構造転換の割合が低減する。
【００９２】
ストライプ７の方向は、隣のストライプ７に対して平行となっており、かつ凹凸断面の高低差を保ちつつストライプ７の方向に凹凸断面の傾斜面７ａの傾斜角αが大きくなるパターンを有している。隣り合うストライプ７の凹部７ｃの広がり角度βを２°以上にすることで、構造転換した基底面内欠陥９の伝播方向を凹凸断面の傾斜面７ａの傾斜角αが大きくなる方向と平行かつ１方向にすることができ、かつ構造転換した基底面内欠陥９が、再び貫通らせん転位８に構造転換することなく結晶外部へ排出することができる。
【００９３】
ストライプ７の凹凸断面の高低差（凸部７ｂの高さｈ）を１μｍ以上にすることにより、傾斜面７ａを貫通する貫通らせん転位８の密度を大きく確保することができる。このため、基底面内欠陥９への構造転換の割合が増大し、かつ構造転換した基底面内欠陥９が再び貫通らせん転位８に構造転換することなく結晶外部へ排出することができる。
【００９４】
本発明に係る炭化珪素単結晶ウエハ６においては、炭化珪素単結晶基板と同一の結晶型のエピタキシャル膜付炭化珪素単結晶基板がストライプ形成対象に含まれている。また、本発明に係るストライプ形成対象となる炭化珪素単結晶ウエハ６は、半導体素子用の炭化珪素単結晶ウエハに限定されず、その他の用途に用いられる炭化珪素単結晶ウエハであってもよい。
【００９５】
炭化珪素単結晶ウエハ６上に、新たな炭化珪素単結晶層を成長させる工程において、炭化珪素単結晶層の品質が劣化しないために、基底面（０００１）よりの傾斜角（オフ角）は１０°以下（０°〜１０°）が望ましい。また、炭化珪素単結晶ウエハのオフアクシス方向としては、良質な結晶成長が行うことができることが知られている、〈１１−２０〉方向もしくは〈１−１００〉方向が望ましい。
【００９６】
また、ストライプ７を形成する方向は、ストライプ７の方向が隣のストライプ７に対して平行となっており、かつ凹凸断面の高低差を保ちつつストライプ７の方向に凹凸断面の傾斜面７ａの傾斜角αが漸次大きくなるパターンの方向と炭化珪素単結晶層の結晶成長方向であるステップフロー成長方向のなす角が１０°以下に形成される。これにより、炭化珪素単結晶ウエハ６上に、新たな炭化珪素単結晶層を成長させる工程において、隣り合うストライプ７の凹部７ｃのＶ字形状より排出される基底面内欠陥９とステップフロー成長方向を平行にすることができ、構造転換した基底面内欠陥９を再び貫通らせん転位８に構造転換させることなく、結晶外部へ排出することができる。
【００９７】
隣り合うストライプ７の傾斜面７ａの傾斜の広がり角度βを２°以上にして炭化珪素単結晶ウエハ６上に形成するためには、隣のストライプ７に対して平行となり、かつ凹凸断面の高低差を保ちつつストライプ７の方向に凹凸断面の傾斜面７ａの傾斜角αが漸次大きくなるパターンを形成する必要がある。このため、一般的な半導体プロセスに用いられるリソグラフィー工程において、マスク材料として任意の形状制御が可能なレジスト膜が最適であり、開口部である炭化珪素単結晶ウエハの表面をエッチングすることにより、ストライプを得ることができる。ただし、同様な形状制御が可能であれば、どのような方法でも適用可能である。
【００９８】
第２の実施形態におけるその他の製造方法に関しては、第１の実施形態に準ずる。
【００９９】
第３の実施形態を説明する。
【０１００】
第３の実施形態は、第１、２の実施形態と共通する点があるため、第１、２の実施形態との相違点を中心に説明する。図５に本発明の第３の実施形態におけるストライプを形成した炭化珪素単結晶ウエハの概略図を示す。
【０１０１】
図５に示すように、炭化珪素単結晶ウエハ１１上に、放射状となったストライプ１２が形成されている。即ち、炭化珪素単結晶ウエハ１１上に、基底面（０００１）より傾斜角の大きい傾斜の傾斜面（傾斜角は８０°以下、好ましくは６０°以下）を保ちつつ連続する鋸歯ストライプ状の凹凸断面のストライプ１２を有し、ストライプ１２の方向が炭化珪素単結晶ウエハ１１内の一点、もしくは炭化珪素単結晶ウエハ上で多数に分離された各結晶成長領域内の一点より放射状となっている。ストライプ１２を有する炭化珪素単結晶ウエハ１１上に新たな炭化珪素単結晶層を結晶成長させる。
【０１０２】
ストライプ１２の方向が、炭化珪素単結晶ウエハ１１内の一点、もしくは炭化珪素単結晶ウエハ１１上で多数に分離された各結晶成長領域内の一点より放射状となっている。このため、隣り合うストライプ１２の形状はＶ字形状である。
【０１０３】
第１もしくは第２の実施形態と同様に、ストライプ１２を有した炭化珪素単結晶ウエハ１１上に新たな炭化珪素単結晶層を成長させた場合、ストライプ１２の傾斜面１２ａにおける結晶成長方向は、傾斜面１２ａに対し垂直方向となる。基底面（０００１）より傾斜角の大きいストライプ１２の傾斜面１２ａを貫通する貫通らせん転位は、基底面内の欠陥へ構造転換され、隣り合うストライプ１２に挟まれた方向へ伝播する。
【０１０４】
さらに、上記の結晶成長により、隣り合うストライプ１２の傾斜におけるＶ字形状の交点側から炭化珪素単結晶成長面は狭まっていくため、構造転換した基底面内欠陥は、隣り合うストライプ１２の交点側から隣り合うストライプ１２の広がる方向へ伝播し、結晶外部へ排出される。
【０１０５】
炭化珪素単結晶ウエハ上に新たな炭化珪素単結晶層を成長させる工程において、第１の実施形態におけるストライプは、Ｗ字形状が連続するストライプであり、構造転換した基底面内欠陥の結晶外部へ排出される方向は２方向である。また、第２の実施形態における隣り合うストライプの傾斜の形状がＶ字形状であり、構造転換した基底面内欠陥の結晶外部へ排出される方向は１方向である。これに対し、第３の実施形態におけるストライプ１２は、その方向が放射状に配置されており、隣り合うストライプ１２より構造転換した基底面内欠陥の結晶外部へ排出される方向は、放射状方向となる。
【０１０６】
ストライプ１２の方向は、炭化珪素単結晶ウエハ１１内の一点、もしくは炭化珪素単結晶ウエハ１１上で多数に分離された各結晶成長領域内の一点より放射状となっており、かつその放射状の広がり角度が２°以上で、かつ凹凸断面の高低差が１μｍ以上である。これにより、構造転換した基底面内欠陥の伝播方向を放射方向に、かつ構造転換した基底面内欠陥が、再び貫通らせん転位に構造転換することなく結晶外部へ排出することができる。
【０１０７】
また、ストライプ１２の凹凸断面の高低差を１μｍ以上にすることによって、傾斜面を貫通する貫通らせん転位密度を大きくとることができ、基底面内欠陥への構造転換の割合が増大し、かつ構造転換した基底面内欠陥が、再び貫通らせん転位に構造転換することなく結晶外部へ排出することができる。放射状のストライプ１２が形成された中心部に残された１個以上１０個以下の貫通らせん転位１３によって、継続的にらせんステップの供給を行い、安定的な結晶成長を継続することができる。
【０１０８】
第３の実施形態では、例えば、昇華法により新たな炭化珪素単結晶を成長させた場合、炭化珪素単結晶ウエハ１１上に放射状となったストライプ１２が形成されているので、貫通らせん転位の基底面内欠陥への構造転換が放射状に伝播する。このため、貫通らせん転位を安定して結晶外部へ排出することができる。
【０１０９】
第３の実施形態における以下の製造方法に関しては、第１、２の実施形態に準ずる。
【０１１０】
第１の実施形態から第３の実施形態のストライプを一つの炭化珪素単結晶ウエハに備えた状態を説明する。
【０１１１】
図６は第１の実施形態から第３の実施形態のストライプを備えた炭化珪素単結晶ウエハの概略図を示す。図７は図６の断面状態の概略図を示す。
【０１１２】
図６に示すように、炭化珪素単結晶ウエハ２１の表面に、本発明に係る第１の実施形態から第３の実施形態のストライプ２、７、１２を多数に形成する。もしくは、パターン形状条件（例えば、ストライプの凹凸断面の傾斜角や隣り合うストライプのなす角度等）の異なるストライプを多数形成することも可能である。
【０１１３】
図に示すように、ストライプ２、７、１２の間にほぼ直角に交差する溝２２が形成され、新たな炭化珪素単結晶層２１Ａを結晶成長する工程において、ストライプ２、７から、貫通らせん転位３、８より構造変換された基底面内欠陥４、９を炭化珪素単結晶端面２１Ｂより外部へ排出し、新たな炭化珪素単結晶層が結晶成長される領域を矩形状に多数に分離することができる。溝２２は、炭化珪素単結晶ウエハ２１の表面に、〈１１−２０〉方向より１０°以下の方向と、それに交差する〈１−１００〉方向より１０°以下の方向に、深さ５μｍ以上が望ましい。
【０１１４】
炭化珪素単結晶ウエハ２１上に新たな炭化珪素単結晶層を結晶成長させる工程において、炭化珪素単結晶ウエハのオフアクシス方向は、〈１１−２０〉方向、もしくは〈１−１００〉方向であると、良質の炭化珪素単結晶が得られることが知られている。このため、オフアクシス方向と平行な溝２２を形成することにより、品質を劣化させることなく、新たな炭化珪素単結晶層が結晶成長される領域を矩形状に多数に分離することができる。溝２２の深さが５μｍ未満であると、新たな炭化珪素単結晶層を溝２２の深さ以上に厚く成長させた場合、新たな炭化珪素単結晶層が結晶成長される領域を分離する効果が低下する。
【０１１５】
溝２２の形成方法は、ストライプ２、７、１２の形成方法と同じく、半導体プロセス等で用いられるリソグラフィーの他、レーザー加工や電気化学エッチング等が適用可能である。炭化珪素単結晶ウエハ２１上に新たな炭化珪素単結晶層の結晶成長させる工程において、溝２２から結晶欠陥等が発生せず、原理的に本発明に記載されている効果を呈するものであれば、どのような方法でも本発明に適用可能である。
【０１１６】
炭化珪素単結晶ウエハ２１上に新たに炭化珪素単結晶層を結晶成長する工程において、炭化珪素単結晶ウエハ２１中に含まれる貫通らせん転位を、一回の結晶成長工程あたり５％以上の割合で、基底面内欠陥に転換させることができる。さらに、炭化珪素単結晶ウエハ２１上に新たに炭化珪素単結晶層を結晶成長する工程において、基底面内欠陥４、９に構造転換させ、かつ基底面内欠陥４、９を炭化珪素単結晶ウエハ２１の外部、もしくは矩形状に多数に分離された炭化珪素単結晶層の結晶成長領域の外部に排出することができる。
【０１１７】
また、炭化珪素単結晶層に対してストライプを形成して、新たな炭化珪素単結晶層を形成する工程を２回以上繰り返すことで、炭化珪素単結晶ウエハ２１中に含まれる貫通らせん転位３、８の密度を小さくすることができる。
【０１１８】
炭化珪素単結晶ウエハの製造方法によって得られた元の炭化珪素単結晶ウエハよりも貫通らせん転位密度の小さい炭化珪素単結晶層からなる炭化珪素単結晶ウエハ、ならびに炭化珪素単結晶層をスライスすることで炭化珪素単結晶ウエハを得ることができる。また、炭化珪素単結晶ウエハを用いて炭化珪素半導体素子を製造することができる。
【０１１９】
以下に、炭化珪素単結晶ウエハを用いた炭化珪素半導体素子の製造方法の態様を示す。
【０１２０】
本発明に係る炭化珪素半導体素子の製造方法によって製造可能な半導体素子には、ショットキーバリヤダイオード（ＳＢＤ）、接合電界効果トランジスタ（Ｊ−ＦＥＴ）、金属／酸化膜／半導体電界効果トランジスタ（ＭＯＳ−ＦＥＴ）等のユニポーラ素子、及びｐｎダイオード、バイポーラ接合トランジスタ（ＢＪＴ）、サイリスタ、ＧＴＯサイリスタ、絶縁ゲート型バイポーラトランジスタ（ＩＧＢＴ）等のバイポーラ素子が含まれる。
【０１２１】
次に、具体的な製造方法の実施例を説明する。
【０１２２】
実施例１
実施例１は、上記の炭化珪素単結晶ウエハ中に含まれる貫通らせん転位密度の低減方法を利用した第１の実施形態（図１、図２参照）における製造方法に係る。この製造方法によれば、炭化珪素単結晶ウエハ内における貫通らせん転位３を基底面内欠陥４に構造転換し、基底面内欠陥４を結晶外部に排出させ、貫通らせん転位３の密度が小さい炭化珪素単結晶ウエハ１を得ることができる。これにより、貫通らせん転位３による素子特性への影響がない炭化珪素半導体素子を得ることができる。その結果として、素子を組み込んだインバータ等の応用機器の信頼性を向上させることができる。
【０１２３】
以下、実施例１について工程順に説明する。
【０１２４】
炭化珪素単結晶ウエハの用意
【０１２５】
炭化珪素単結晶基板、もしくは、基板上に基板と同一の結晶型のエピタキシャル膜を成長させた炭化珪素単結晶基板を用意する。ウエハ状の炭化珪素単結晶基板を切り出すインゴットの製法や、エピタキシャル膜の成長方法としては、既に各種の方法が開発、実用化され、市販されており、そのいずれの方法を用いて炭化珪素単結晶ウエハを用意してもよい。
【０１２６】
製造対象の炭化珪素単結晶ウエハにおけるエピタキシャル膜や基板の結晶型としては六方晶、結晶面としては基底面（０００１）、オフ角は基底面より０°〜１０°、オフアクシス方向としは〈１１−２０〉方向もしくは〈１−１００〉方向が望ましい。炭化珪素単結晶ウエハは、半導体用途のみでなく、その他の用途の炭化珪素単結晶ウエハが製造対象となる。
【０１２７】
炭化珪素単結晶ウエハ上に対する鋸歯のストライプの形成
【０１２８】
図１に示したように、炭化珪素単結晶ウエハ１上に、半導体プロセスで用いられるリソグラフィーによって、８０°以下、好ましくは６０°以下の傾斜角αの傾斜面２ａを保った凹凸断面状の鋸歯状のストライプ２を形成する。即ち、炭化珪素単結晶ウエハ１上にマスクを形成し、マスクをパターニング後、開口部である炭化珪素単結晶ウエハ１の表面をエッチングする。
【０１２９】
ストライプ２の形成方向は、〈１１−２０〉方向もしくは〈１−１００〉方向と平行に配置する。図３に示したように、前述した実施形態、もしくは、ストライプの傾斜角、もしくは、隣り合うストライプの角度の条件の異なるパターンを多数形成する。図６にはストライプ２、７、１２を形成した例を示してある。多くの場合、直径数インチ、例えば、２〜６インチの炭化珪素単結晶ウエハ２１上に、５ｍｍ２〜数ｃｍ２のストライプパターンを多数形成する。
【０１３０】
鋸歯状のストライプの凹凸断面の傾斜を形成するため、マスクにテーパー角を形成する。マスクのパターニング工程において、マスクの任意形状の制御が可能なレジスト膜を２μｍ以上塗布し、レーザー描画装置によって３次元的にパターニングを行う方法、もしくは、１００ｎｍ〜数μｍ程度のＳｉＯ２膜等をマスクとして用い、ウェットエッチング等のパターニングによってテーパー角を形成する方法が挙げられる。
【０１３１】
また、エッチング方法としては、CF4もしくはSF6等のFを含むエッチングガスを用いた反応性プラズマによるドライエッチングが挙げられる。ドライエッチングの工程において、エッチングレートおよびエッチング選択比を安定にするために、マスクのパターニングされた炭化珪素単結晶をエッチング支持台等に貼り付ける方法、基板電極を冷却する方法が挙げられる。
【０１３２】
図６に示したストライプ２、７、１２を多数に形成した場合、新たな炭化珪素単結晶層が結晶成長される領域を矩形状に多数に分離するため、炭化珪素単結晶ウエハ２１の表面に、〈１１−２０〉方向と、それに交差する〈１−１００〉方向に、深さ５μｍ以上の溝２２を形成する。溝２２の形成は、ストライプ２、７、１２の形成と同様に、半導体プロセスで用いられるリソグラフィーが一般的手法として挙げられる。ストライプ２、７、１２を多数に分離するため、ストライプ２、７、１２の形成と同時にマーカー３１の形成を行った後、マーカー３１によって溝２２の形成位置を整合し、溝２２の形成を行うことができる。
【０１３３】
ストライプ２、７、１２の形成工程によって、ストライプ２、７、１２の傾斜および表面に結晶欠陥や汚染等のダメージが誘起されることがある。このため、エッチング工程中におけるアルゴンガスを用いたドライエッチングによる表面平坦化処理、エッチング工程後に１２００℃程度の温度の酸素雰囲気中にて表面を酸化し、酸化膜をエッチングによって除去する処理、もしくは、新たな炭化珪素単結晶層を結晶させる工程において、１５００℃程度の高温水素エッチングや高温塩化水素エッチング等の単結晶成長前処理を行う。これにより、ストライプ２、７、１２の傾斜および表面の結晶欠陥や汚染等のダメージを除去することができる。
【０１３４】
炭化珪素単結晶ウエハ上に対する新たな炭化珪素単結晶層の形成
【０１３５】
ストライプ２、７、１２を形成した後の新たな炭化珪素単結晶層の結晶成長は、炭化珪素単結晶ウエハと同じ結晶型の単結晶成長を行うため、気相成長法もしくは昇華法を用いる。ストライプ２の場合、図２に示したように、ストライプ２を形成した後の新たな炭化珪素単結晶層の結晶成長によって、炭化珪素単結晶ウエハ２１内の貫通らせん転位３は、基底面内欠陥４に構造転換され、結晶外部へ排出することができる。
【０１３６】
実施例２
実施例２は、上記の炭化珪素単結晶ウエハ中に含まれる貫通らせん転位密度の低減方法を利用した第２の実施形態（図３、図４参照）の製造方法に係る。この製造方法によれば、炭化珪素単結晶ウエハ中に含まれる貫通らせん転位８を基底面内欠陥９に構造転換し、基底面内欠陥９を結晶外部に排出させ、貫通らせん転位８の密度が小さい炭化珪素単結晶ウエハ６を得ることができる。これにより、貫通らせん転位８による素子特性への影響がない炭化珪素半導体素子を得ることができる。その結果として、素子を組み込んだインバータ等の応用機器の信頼性を向上させることができる。
【０１３７】
炭化珪素単結晶ウエハの用意は、実施例１と同様である。
【０１３８】
炭化珪素単結晶ウエハ上に対する鋸歯状のストライプの形成
【０１３９】
図３に示した鋸歯状のストライプ７を実施例１と同様に形成する。尚、第２の実施形態におけるストライプ７の傾斜角が大きくなる方向、即ち、貫通らせん転位８より構造転換した基底面内欠陥９の排出方向とステップフロー成長方向を平行にしておくことが肝要である。
【０１４０】
炭化珪素単結晶ウエハ上に対する新たな炭化珪素単結晶層の形成
【０１４１】
実施例１と同様に、新たな炭化珪素単結晶層の形成を行う。図４に示したように、第２の実施形態におけるストライプ７を形成した後の新たな炭化珪素単結晶層の結晶成長によって、炭化珪素単結晶ウエハ６内の貫通らせん転位８は、基底面内欠陥９に構造転換され、ステップフロー成長方向に伝播し、結晶外部へ排出することができる。
【０１４２】
実施例３
実施例３は、上記の炭化珪素単結晶ウエハ中に含まれる貫通らせん転位密度の低減方法を利用した第３の実施形態（図５参照）の製造方法に係る。この製造方法によれば、炭化珪素単結晶ウエハ中に含まれる貫通らせん転位１３を基底面内欠陥に構造転換し、基底面内欠陥９を結晶外部に排出させ、貫通らせん転位１３の密度が小さい炭化珪素単結晶ウエハ１１を得ることができる。これにより、貫通らせん転位１３による素子特性への影響がない炭化珪素半導体素子を得ることができる。その結果として、素子を組み込んだインバータ等の応用機器の信頼性を向上させることができる。
【０１４３】
炭化珪素単結晶ウエハの用意は、実施例１と同様である。
【０１４４】
炭化珪素単結晶ウエハ上に対する鋸歯状のストライプ１２の形成は、実施例１と同様である。
【０１４５】
炭化珪素単結晶ウエハ上に対する新たな炭化珪素単結晶層の形成
【０１４６】
実施例１と同様に、新たな炭化珪素単結晶層の形成を行う。尚、図５に示したように、新たに炭化珪素単結晶層を結晶成長させる工程において、放射状のストライプ１２が形成された中心部に１個以上１０個以下の貫通らせん転位１３を残すことによって、継続的にらせんステップの供給を行い、安定的な結晶成長を継続することができる。
【０１４７】
以上、実施形態及び実施例に基づき本発明を説明したが、本発明はこれらの実施形態及び実施例に何ら限定されることはなく、その要旨を逸脱しない範囲内において各種の変形、変更が可能である。
【産業上の利用可能性】
【０１４８】
本発明は、炭化珪素単結晶の製造方法、炭化珪素単結晶ウエハ、炭化珪素半導体素子の製造方法、炭化珪素半導体素子の産業分野で利用することができる。
【符号の説明】
【０１４９】
１、６、１１、２１  炭化珪素単結晶ウエハ
２、７、１２  ストライプ
３、８、１３  貫通らせん転位
４、９  基底面内欠陥
２２  溝
【図１】
0005527767.tif 000002
【図２】
0005527767.tif 000003
【図３】
0005527767.tif 000004
【図４】
0005527767.tif 000005
【図５】
0005527767.tif 000006
【図６】
0005527767.tif 000007
【図７】
0005527767.tif 000008